МАССА ДЛЯ ИЗГОТОВЛЕНИЯ ОГНЕУПОРНЫХ ТЕПЛОИЗОЛЯЦИОННЫХ МАТЕРИАЛОВ И ИЗДЕЛИЙ

1. Масса для изготовления огнеупорных теплоизоляционных материалов и изделий, включающая связующее на основе алюмофосфатов и шихту в виде смеси из алюмосиликатного огнеупорного наполнителя и одного или двух теплоизоляционных материалов, выбранных из группы, включающей вспученный перлит, вспученный вермикулит, отличающаяся тем, что в качестве связующего она содержит суспензию на основе алюмоборфосфатного или алюмохромфосфатного связующего с алюмосиликатным огнеупорным наполнителем фракции 0,125-0 мм в количестве 0,1-15% от массы суспензии при следующем соотношении компонентов шихты: для смеси из огнеупорного наполнителя с перлитом массовые части составляют соответственно 1,0 и 0,04-4,0; для смеси из огнеупорного наполнителя с вермикулитом массовые части составляют соответственно 1,0 и 0,05-2,5; для смеси из огнеупорного наполнителя с перлитом и вермикулитом массовые части составляют соответственно 1,0 - для наполнителя, 3,95-0,05 - для перлита, 0,05-2,45 - для вермикулита при следующем соотношении компонентов, мас.%:
Шихта
35-85
Фосфатная суспензия
15-65
2. Масса по п.1, отличающаяся тем, что зернистость огнеупорного наполнителя составляет не более 2,5 мм, зернистость перлита и вермикулита составляет не более 5 мм, а соотношения между наиболее крупными фракциями наполнителя и перлита или наполнителя и вермикулита составляют соответственно 1,0 и 0,1-20,0.
3
3. Масса по п.1, отличающаяся тем, что содержание в шихте огнеупорного наполнителя фракции 0,088-0 мм составляет 30-80% от массы наполнителя для материалов и изделий с кажущейся плотностью до 400 кг/м.
3
4. Масса по п.1, отличающаяся тем, что содержание в шихте огнеупорного наполнителя фракции 0,088-0 мм составляет 15-30% от массы наполнителя для материалов и изделий с кажущейся плотностью 400-1300 кг/м.
3
5. Масса по п.1, отличающаяся тем, что содержание в шихте огнеупорного наполнителя фракции 0,088-0 мм составляет 1-15% от массы наполнителя для материалов и изделий с кажущейся плотностью более 1300 кг/м.
2
6. Масса по п.1, отличающаяся тем, что тонкодисперсная фракция огнеупорного наполнителя фосфатной суспензии включает 1-10 мас.% активированных частиц наполнителя с удельной поверхностью не менее 4500 см/г.
2
7. Масса по п.1, отличающаяся тем, что вспученный материал дополнительно содержит 1-10 мас.% собственных активированных частиц с удельной поверхностью не менее 3500 см/г.
2
8. Масса по п.1, отличающаяся тем, что огнеупорный наполнитель дополнительно содержит 1-10 мас.% активированной глины с удельной поверхностью не менее 5000 см/г.